FR 2978445 A1 20130201 FR 1156981 A 20110729 L'invention concerne une composition de colle pour toile de verre, une méthode de pose de toile de verre sur un support, comprenant l'utilisation de ladite composition de colle, la toile de verre sur support ainsi obtenue, et une méthode de décollement de la toile de verre sur support, par arrachage de son support. La toile de verre, qui est l'un des nombreux produits dérivés du verre, fait partie de la famille des revêtements muraux. Les fibres de verre extrêmement fines qui la composent et lui assurent sa solidité sont fabriquées par étirement du verre à haute température. Le tissage des fibres de verre conduit à l'élaboration d'une toile dont la surface est un relief d'aspect caractéristique (losange,...). La toile de verre trouve sa place partout dans la maison y compris dans la cuisine et dans la salle de bain. C'est un revêtement à peindre et à repeindre à volonté. La toile de verre est commercialisée sous forme de rouleaux, et l'on procède à sa pose par lés, ou bandes, découpés dans ces rouleaux. Une fois collée, la toile de verre a un aspect textural généralement complété par l'application sur sa surface d'une peinture décorative. La toile de verre est aujourd'hui l'un des produits les plus utilisés pour revêtir et décorer un mur ou un plafond en mauvais état. En effet, elle dissimule avantageusement les irrégularités de surface des murs et plafonds dégradés. Son utilisation permet d'éviter des travaux de maçonnerie relativement importants tels que le rebouchage des trous et fissures et/ou la réfection par un enduit au plâtre. En outre, la toile de verre est facile à poser sur pratiquement tous les types de supports de maçonnerie, car sa structure s'adapte particulièrement bien aux supports qu'ils soient d'aspect régulier ou irrégulier. Souvent employée dans le domaine de la rénovation en vertu de ses performances, la toile de verre s'emploie aussi pour revêtir des murs et/ou des plafonds neufs. En effet, la toile de verre posée sur un support résiste assez bien aux contraintes et au travail des surfaces de ce support au fil du temps. Son utilisation sur un support est un bon moyen pour prévenir et limiter l'apparition de fissures et/ou micro fissures sur ce support, tout en bénéficiant d'un revêtement décoratif attrayant. Dans tous les cas, une toile de verre est non seulement solide et résistante aux chocs, mais aussi de bonne tenue dans le temps. En effet, elle est étanche et imputrescible. Son entretien est relativement facile, par de l'eau claire ou légèrement savonneuse. Le seul inconvénient connu de la toile de verre est la difficulté à l'enlever de son support. En effet, le décollement de la toile de verre par arrachage est très difficile à réaliser. Dans la majeure partie des cas, il faut recouvrir la toile de verre d'un enduit pour masquer les reliefs avant de la recouvrir de papier-peint ou de peinture. Néanmoins, cela ne peut être effectué indéfiniment. Des versions pré-enduites « strippables » (i.e. arrachables à sec) de toiles de verre, ont été envisagées pour faciliter son décollage à sec, comme décrit par exemple dans la demande de brevet US 2003/0198804 Al. Cette demande de brevet décrit une toile de verre ayant reçu sur l'une de ses faces une couche de type adhésif sensible à la pression (ou PSA pour « Pressure-sensitive adhesive » en anglais), et qui fond à chaud. Cette couche est protégée par un film protecteur, que l'on détache au moment de la pose. Cette toile de verre est facilement installée sur un mur et peut être peinte immédiatement après sa pose. Son arrachage ultérieur est facilité, car la couche adhésive a une plus grande affinité pour la toile de verre que pour le mur. Cependant, cette version pré-enduite pose problème car le film protecteur enlevé au moment de la pose est générateur d'une quantité important de déchets. En outre, ce film protecteur est généralement de type siliconé et donc de coût relativement élevé. Par suite, les solutions de revêtement mural autoadhésif facilement détachable du mur ou repositionnable, comportant une couche supplémentaire, n'ont pas connu de réel succès commercial. Ainsi, à ce jour, il n'existe pas de composition de colle pour toile de verre simple à manipuler, d'un coût raisonnable, et permettant de maintenir au mur la toile de verre pendant sa durée de vie, tout en facilitant son arrachage en fin de vie du produit. La présente invention a pour objet de proposer une nouvelle composition de colle pour toile de verre résolvant les problèmes de l'art antérieur. L'invention a pour objet une composition de colle pour toile de verre, de viscosité comprise dans une fourchette de 15 à 120 Pa.s à 23°C et de seuil d'écoulement d'au moins 400 Pa à 23°C, ladite composition étant une dispersion aqueuse contenant : - Au moins une charge minérale formée de particules de granulométrie comprise dans une fourchette de 0,1 à 130 µm, d'indice de polydispersité compris dans une fourchette de 1,1 à 20, et de taille médiane D50 comprise dans une fourchette de 0,5 à 40 µm, la charge minérale présentant un produit de solubilité dans l'eau, I Selon un mode de réalisation, la charge minérale est comprise dans le groupe formé par les carbonates de calcium, les dioxydes de titane et les poudres de verre. De préférence, le polymère est un polyacrylate ou un polyacétate de vinyle, et de façon encore plus préférée le polymère est un polyacétate de vinyle. La composition selon l'invention peut comporter en outre au moins un additif choisi dans le groupe formé par les plastifiants, les conservateurs, les agents antimousse, les agents mouillants et les agents dispersants de charge minérale. En général, la quantité d'additif(s) ne dépasse pas 2%, en poids par rapport au poids total de la composition. La charge minérale selon l'invention est une poudre, c'est-à-dire une matière solide fractionnée en petits morceaux, ou grains, chacun de ces grains étant en général de taille inférieure à 150 pm. On caractérise une poudre par sa granulométrie, c'est-à-dire la répartition statistique de la taille des grains. On trace une courbe représentant le nombre de grains ayant un diamètre donné, ou encore le volume représentant les grains ayant un diamètre donné (en supposant des grains sphériques). De préférence, la quantité de charge minérale dans ladite composition est comprise dans une fourchette de 15 à 50%, de façon préférée de 20 à 50%, en poids par rapport au poids total de la composition. La charge minérale selon l'invention présente un produit de solubilité dans l'eau, mesurée par la valeur Ks à 25°C, inférieur ou égal à 10-6, voir infiniment petit. La charge minérale selon l'invention comprend donc les charges insolubles dans l'eau, telles que les poudres de dioxyde de titane TiO2 et les poudres de verre. Le produit de solubilité, qui est sans dimension, est défini de la façon suivante : soit la réaction de dissolution suivante dans l'eau : 1(s) 9mn+ + n q où M"+ est un ion chargé positivement et Xq- est un ion chargé négativement. Le produit de solubilité Ks de ce composé MqXn correspond à la constante d'équilibre de la réaction de dissolution de ce solide, soit Ks = [Xq-in [M"+]q . En outre, pKs = -Iog,oKs- Les valeurs suivantes des Ks sont données par la littérature (ouvrages de référence ou Handbook). Le produit de solubilité (Ks) du carbonate de calcium CaCO3 à 25°C est égal à 5.10-9, soit un pKs de 8,3. Le carbonate de calcium est une charge minérale selon l'invention. Le produit de solubilité (Ks) du sulfate de calcium CaSO4 à 25°C est égal à 2,4.10-5, soit un pKs de 4,2. Le sulfate de calcium n'est pas une charge minérale selon l'invention. Le produit de solubilité (Ks) de la silice amorphe SiO2 à 25°C est égal à 2,04.103, soit un pKs de 2,69. La silice (amorphe) n'est pas une charge minérale selon l'invention. Comme il sera démontré dans les exemples ci-après, il est important que la charge minérale selon l'invention soit une poudre formée de particules de granulométrie comprise dans une fourchette de 0,1 à 130 µm, c'est-à-dire que la majeure partie des particules a une dimension comprise dans cette fourchette. Ainsi, si D(v.0.1) est la taille de particule pour laquelle 10% de la poudre se trouve au- dessous de ces dimensions, et si D(v.0.9) est la taille de particule pour laquelle 90% de la poudre se trouve au- dessous de ces dimensions, cela revient à indiquer que le D(v.0.1) de la poudre doit être supérieur ou égal à 0,1 pm et que le D(v.0.9) doit être inférieur ou égal à 130 pm. On parle ici de dimension de particules même si les particules considérées, telles les particules de CaCO3, ne sont pas sphériques. Ce que l'on appelle dimension (ou taille) d'une particule (ou grain) est en fait son « diamètre équivalent », c'est-à-dire le diamètre de la sphère qui se comporterait de manière identique lors de l'opération d'analyse granulométrique choisie. Selon l'invention, la méthode de mesure de granulométrie pour mesurer la distribution de tailles de la poudre est la granulométrie laser. Les mesures réalisées dans les exemples ci-après l'ont été à l'aide d'un granulomètre laser de marque Malvern de la société Malvern Instruments Ltd. D'autre part, il est aussi important que l'indice de polydispersité de la poudre soit compris dans une fourchette de 1,1 à 20. Si D[4,3] est le diamètre moyen en volume de la poudre, et D[3,2] est le diamètre moyen pondéré en surface de la poudre, alors cela revient à indiquer que le rapport D[4,3] / D[3,2] (i.e. l'indice de polydispersité) doit être compris dans une fourchette de 1,1 à 20. Enfin, il est aussi important selon l'invention que la taille médiane D50 des particules soit comprise dans une fourchette de 0,5 à 40 µm. Si D(v.0.5) est la taille de particule pour laquelle 50% de la poudre a une taille inférieure et 50% une taille supérieure à cette taille, cela revient à indiquer que le D(v.0.5) doit être compris dans une fourchette de 0,5 à 40 µm. Le polymère présent dans la composition selon l'invention a généralement une fonction de liant. De préférence, le polymère est généralement présent dans la composition en quantité, exprimée en sec, comprise dans une fourchette de 0,5 à 4%, de préférence de 1 à 3%, en poids par rapport au poids total de la composition. De préférence, la quantité d'amidon dans la composition selon l'invention est comprise dans une fourchette de 5 à 12%, de façon préférée de 5 à 10%, en poids par rapport au poids total de la composition. Selon un mode de réalisation préféré, l'amidon comprend un amidon de blé natif et un amidon réticulé de maïs ou de pomme de terre, de préférence du carboxyméthyl ether d'amidon réticulé de pomme de terre ou de maïs, l'amidon réticulé étant présent dans une quantité de 0 à 20%, de préférence de 5 à 18%, de façon encore plus préférée de 9 à 15% en poids, par rapport au poids total d'amidon présent dans la composition de colle. L'invention concerne aussi un procédé de fabrication de la composition de colle selon l'invention, telle qu'explicité ci-après. L'amidon présent dans la composition de colle selon l'invention comprend généralement un amidon natif. Dans ce cas, pour utiliser cet amidon natif dans la composition de colle, il doit avoir été activé lors de la fabrication de la colle, c'est-à-dire avoir été suffisamment chauffé pour développer une viscosité adéquate. Ainsi, lorsque l'amidon comporte de l'amidon natif, le procédé de fabrication de la composition de colle selon l'invention, comporte le mélange sous agitation de la charge, de l'eau, de l'amidon, y compris l'amidon natif, éventuellement de(s) conservateur(s)/additif(s) (par exemple de l'anti-mousse et/ou du dispersant de charge) dans un récipient adapté, puis le chauffage de ce mélange, généralement par injection de vapeur d'eau, usuellement à une température d'environ 85°C, le plus souvent sous agitation, généralement à petite vitesse. Dans un tel cas, la durée de ce chauffage est le plus souvent d'environ une vingtaine de minutes. Ensuite, la température baisse grâce à un refroidissement, par exemple effectué par double enveloppe. Lorsque la température descend à moins de 70-72°C, on peut ajouter l'agent dispersant de charge, éventuellement de(s) conservateur(s)/additif(s), éventuellement de l'amidon réticulé, et on mélange sous agitation à grande vitesse, généralement pendant environ une soixantaine de minutes. Puis la température baisse grâce au refroidissement par double enveloppe. Lorsque la température descend à moins de 60°C, on peut ajouter le polymère, généralement en dispersion aqueuse, et d'autre(s) conservateur(s)/additif(s). Bien entendu, ce procédé de fabrication peut être soumis à des variantes accessibles à l'homme du métier. Par exemple l'eau peut être ajoutée en trois fois, aux trois étapes, et la charge peut être ajoutée en deux fois, aux première et deuxième étapes. A l'inverse, lorsque l'amidon ne comporte pas d'amidon natif, le procédé de fabrication de la composition de colle selon l'invention, comporte le mélange sous agitation des différents composants de la colle, à température ambiante (environ 23°C). Dans les deux cas, la composition de colle selon l'invention doit présenter une viscosité mesurée par appareil Brookfield RVT, avec un Mobile 7 et à une vitesse 20 tr/min, comprise dans une fourchette de 30 à 120 Pa.s à 23°C. En outre, son seuil d'écoulement est d'au moins 400 Pa à 23°C. La mesure du seuil d'écoulement est réalisée à l'aide d'un rhéomètre cône-plateau en faisant varier la contrainte de 50 à 2000 Pa. L'invention concerne aussi un procédé de pose d'une toile de verre par application d'au moins une couche d'une composition de colle selon l'invention, dans une quantité de 150 à 250 g/m2, sur un support puis application de la toile de verre sur le support ainsi enduit. Un tel procédé de pose est facilement réalisable. L'invention concerne aussi la toile de verre sur un support obtenue selon le procédé de pose selon l'invention. L'invention concerne enfin un procédé de dépose d'une toile de verre enduite sur un support selon l'invention, ledit procédé comprenant l'arrachage manuel, à sec, de ladite toile de verre. L'invention est illustrée par les Figures 1 et 2 ci-jointes. La Figure 1 représente des courbes de répartitions granulométriques des charges A, B, C et D, c'est-à-dire que chaque courbe représente le pourcentage en volume des particules de la charge concernée en fonction du diamètre des particules d (en pm). La Figure 2 représente des courbes de répartitions granulométriques des charges E, F et G, c'est-à-dire que chaque courbe représente le pourcentage en volume des particules de la charge concernée en fonction du diamètre des particules d (en pm). Les Figures 1 et 2 sont commentées dans les exemples ci-après. L'invention sera mieux comprise à la lumière des exemples suivants qui illustrent l'invention à titre non limitatif. Exemples Tous les exemples ont été réalisés selon le protocole suivant : Une plaque de plâtre cartonnée de type Placoplâtre® BA13 de la société Saint Gobain, de largeur 1,2 m et de hauteur 2,50 m était fournie, en tant que support. Un lé de toile de verre, de grammage 180 g/m2, était posé sur ce support disposé verticalement, grâce à la composition de colle à tester, de la façon suivante : la composition était appliquée sur le support puis le lé de toile de verre était affiché (c'est-à-dire mis en contact sur le support encollé). Un marouflage était ensuite effectué pour assurer une bonne adhésion de la toile de verre sur le support. On mesurait la facilité d'application de la composition, ainsi que le grammage de la composition de colle appliquée sur le support. Le grammage de la composition de colle était dans tous les cas de 200 ± 20 g/m2. Une journée (environ 24 heures) de séchage était respectée, à la suite de laquelle deux couches de peinture acrylique aqueuse (produit commercial Satinéa de la société Guittet) étaient appliquées sur la toile de verre ainsi séchée, à trois heures d'intervalle. Après une durée de sept jours à compter du collage, on essayait de décoller la toile de verre à la main, et à sec. Pour cela, un outil telle qu'une spatule était utilisée dans un coin du lé pour initier l'arrachage. La partie décollée avec cet outil était ensuite saisie à la main, et tirée pour arrachage du lé de toile de verre. On mesurait alors deux effets : la détérioration du support et la possibilité d'enlever les résidus de colle, restés sur le support, par ponçage (ce qui est souhaité, pour restituer le support d'origine). 1. Charges Toutes les charges utilisées dans les exemples sont décrites ci-après. Nature des charges Chacune des charges a été dénommée par une lettre, à savoir : A pour du carbonate de calcium CaCO3, produit commercial Béatite 12 de la société OMG (de produit de solubilité KS à 25°C égal à 5.10-9), B pour du carbonate de calcium CaCO3, produit commercial Micronic P de la société Imérys (de même valeur de produit de solubilité), C pour du carbonate de calcium CaCO3, produit commercial Béatite 30 de la société OMG (de même valeur de produit de solubilité), D pour de la silice SiO2, produit commercial S400 de la société Fulchiron (de produit de solubilité KS à 25°C égal à 6,8.10-2), E pour du sulfate de calcium CaSO4, produit commercial Sulykal DH Bleu de la société Saint-Gobain Formula (de produit de solubilité KS à 25°C égal à 2,4.10-5), F pour du dioxyde de titane TiO2, produit commercial Titane Kronos 2056 de la société Kronos (non soluble selon les manuels de référence), et G pour de la poudre de verre, produit commercial GF1 de la société Potters (non soluble selon les manuels de référence). Répartitionsgranulométrigues des charges Les figures 1 et 2 ci-jointes représentent chacune des courbes de répartitions granulométriques des charges A à G, c'est-à-dire que chaque courbe représente le pourcentage en volume des particules de la charge concernée en fonction du diamètre des particules d (en pm). On peut voir sur la figure 1 les répartitions granulométriques des charges A, B, C et D et sur la figure 2 les répartitions granulométriques des charges E, F et G. Les tableaux respectifs 1 et 2 ci-après résument les principales caractéristiques granulométriques des charges des figures respectives 1 et 2. Les mesures de granulométries ont toutes été effectuées en voie humide, par granulomètre laser Malvern Maztersizer S long bed Ver. 2.18 FR de Malvern Instruments Ltd de caractéristiques suivantes : Gamme 300RF mm ; Présentation : 3OHD Modèle d'analyse : polydisperse Modifications : aucune Longueur Faisceau : 2,40 mm Particules R.I = (1,5295 ; 0,1000) ; et Dispersant R.I. = 1,3300. La valeur de chacune de ces mesures est une moyenne de trois mesures reproductibles.35 Tableau 1 Charges Charge A selon Charge B selon Charge C selon Charge D l'invention l'invention l'invention comparative (CaCO3) (CaCO3) (CaCO3) (Silice) D50 = 15,75 pm 1,92 pm 32,58 pm 11,36 pm D(v.0.5) D(v.0.1) 0,69 pm 0,36 pm 1,15 pm 1,16 pm D(v.0.9) 57,07 pm 9,17 pm 128,63 pm 36,42 pm D[4,3] 23,18 pm 3,87 pm 50,58 pm 15,56 pm D[3,2] 2,15 pm 0,96 pm 2,95 pm 2,92 pm D[4,3]/D[3,2] 10,78 4,03 17,15 5,33 Dans lequel, comme indiqué précédemment : D(v.0.5) est la taille de particule pour laquelle 50% de la charge a une taille inférieure et 50% une taille supérieure à cette taille ; D(v.0.1) est la taille de particule pour laquelle 10% de la charge se trouve au-dessous de ces dimensions ; D(v.0.9) est la taille de particule pour laquelle 90% de la charge se trouve au-dessous de ces dimensions ; D[4,3] est le diamètre moyen en volume de la poudre qu'est la charge; et D[3,2] est le diamètre moyen pondéré en surface de la poudre qu'est la charge. Tableau 2 Charges Charge E Charge F selon Charge G selon comparative I invention (TiO2) l'invention (Poudre (CaSO4) de Verre) D50 = D(v.0.5) 11,83 pm 0,75 pm 27,21 pm D(v.0.1) 0,57 pm 0,27 pm 4,79 pm D(v.0.9) 53,24 pm 21,90 pm 87,45 pm D[4,3] 21,91 pm 6,67 pm 40,93 pm D[3,2] 1,88 pm 0,58 pm 6,94 pm D[4,3]/D[3,2] 11,65 11,50 5,90 2. Compositions de colle, et leur utilisation en pose et dépose de toile de verre Toutes l Ies compositions IIe + tes+tées, ainsi que leur conformité ou non I d de colle l'invention, sont résumées dans le tableau 10 présenté en fin des exemples. 10 Toutes les compositions ont été fabriquées comme explicité précédemment, par mélange et agitation des constituants pendant une certaine durée, et chauffage lorsque le mélange comportait de l'amidon natif. 2.1 Etude de l'influence de la présence de charge Une composition de colle Asc testée, sans présence de charge, est une composition standard et commerciale de colle pour toile de verre, vendue prête à l'emploi. C'était une dispersion aqueuse contenant 83,69 % poids d'eau, 11,12 % poids d'amidon de blé natif (Produit commercial amidon de blé Chamtor de la société Chamtor) et 1,69 % poids de carboxyméthyl éther d'amidon de pomme de terre réticulé (sous la dénomination Emcol UK-N de la société Emsland, produit de CAS 68412-91-9), ainsi que 1,595 % poids (polymère à 55% d'extrait sec, dispersé dans de l'eau, cette dispersion de viscosité de 36 à 52 Pa.s étant ajoutée à teneur de 2,90 % poids dans la composition) de polyacétate de vinyle. Cette composition de colle comprenait en outre 0,58% en poids de conservateurs / additifs, ainsi que 0,03% d'additif antimousse (produit commercial Foamaster NXZ de la société Cognis). Le test, pour cette composition, a donné les résultats suivants, résumés dans le Tableau 3, en termes de viscosité, de facilité d'application, d'adhésion sur le support, de démontabilité (i.e. facilité d'arrachage à la main et à sec), de détérioration du support et de possibilité de ponçage. Tableau 3 Composition de colle Asc Viscosité (Brookfield RVT, Mobile 7, 20 50 tr/min) (Pas) à 23°C Facilité d'application OK Adhésion sur support OK Démontabilité Difficile Détérioration du support Oui Ponçage Non Par conséquent, cette composition, sans charge, n'était pas acceptable selon 25 l'invention. 2.2 Etude de l'influence de la nature de la charge Chaque composition de colle testée dans le présent exemple a reçu la dénomination correspondante de la charge présente dans la composition de colle, avec l'indice « n ». Une série de tests a été réalisée pour différentes colles, chaque composition de colle étant une dispersion aqueuse contenant 28,5 % poids de charge, 55,48 % poids d'eau, 7,37 % poids d'amidon de blé natif (le même que dans l'exemple 2.1, amidon blé Chamtor) et 1,12 % poids de carboxyméthyl éther d'amidon de pomme de terre réticulé (le même que dans l'exemple 2.1, Emcol UK-N), ainsi que 1,056% poids sec (correspondant à 1,92 % poids en dispersion aqueuse) du polyacétate de vinyle (le même que dans l'exemple 2.1). Chaque composition de colle comprenait en outre 5% en poids en glycérine au titre de plastifiant, 0,39% en poids de conservateurs / additifs, ainsi que 0,02% d'additif antimousse (le même que dans l'exemple 2.1, Foamaster NXZ) et 0,20% d'agent dispersant de charge Ecodis P90 (produit commercial de la société Omya) (solution aqueuse à 40% de polycarboxylate de sodium de Mn 2000 g/mol et de M,~ 4500 g/mol). Les tests, pour les compositions de nature différente An, Dn, En, Fn et Gn, ont donné les résultats suivants, résumés dans le Tableau 4, en termes de viscosité, de facilité d'application, d'adhésion sur le support, de démontabilité, de détérioration du support et de ponçage. Tableau 4 Composition de An Dn En Fn Gn colle (selon (comparatif) (comparatif) (selon (selon l'invention) l'invention) l'invention) Viscosité (Pa.$) * ND ND 74 104 80 Facilité OK OK OK OK OK d'application Adhésion sur OK OK OK OK OK support Démontabilité Facile Moyenne Difficile Facile Facile Détérioration du Non Oui Non Non Non support Ponçage Oui Oui Oui Oui Oui Où ND : non déterminé et * : par Brookfield RVT, Mobile 7, vitesse 20 tr/min, à Par conséquent, les compositions An, Fn et Gn selon l'invention étaient acceptables, donnant d'excellents résultats tant pour la démontabilité, toujours aisée, que pour l'absence de détérioration du support à l'arrachage. A l'inverse, les compositions comparatives Dn et En n'étaient pas acceptables car elles ne permettaient par une démontabilité facile voire elles conduisaient à une détérioration du support à l'arrachage. 2.3 Etude de l'influence de la granulométrie de la charge Chaque composition de colle testée dans le présent exemple a reçu la dénomination correspondante de la charge présente dans la composition de colle, avec l'indice « n ». La composition An, et les résultats de son test, ont été repris de l'exemple précédent. Chaque composition de colle Bn et Cn était une dispersion aqueuse contenant 28,5 % poids de charge, 55,48 % poids d'eau, 7,37 % poids d'amidon de blé natif (le même que dans l'exemple 2.1, amidon de blé Chamtor) et 1,12 % poids de carboxyméthyl éther d'amidon de pomme de terre réticulé (le même que dans l'exemple 2.1, Emcol UK-N), ainsi que 1,92 % poids de polyacétate de vinyle (le même que dans l'exemple 2.1) en dispersion aqueuse (1,056% de polymère sec). Chaque composition de colle Bn et Cn comprenait en outre 5% en poids en glycérine au titre de plastifiant, 0,39% en poids de conservateurs / additifs (les mêmes que dans l'exemple 2.2), ainsi que 0,02% d'additif antimousse (le même que dans l'exemple 2.2, Foamaster NXZ) et 0,20% d'agent dispersant de charge (le même que dans l'exemple 2.2, Ecodis P90). Les tests, pour les compositions différentes An, Bn, et Cn, ont donné les résultats suivants, résumés dans le Tableau 5, en termes de facilité d'application, d'adhésion sur le support, de démontabilité, de détérioration du support et de ponçage. Tableau 5 Composition de colle An Bn Cn (selon (selon (selon l'invention) l'invention) l'invention) Facilité d'application OK OK OK Adhésion sur support OK OK OK Démontabilité Facile Facile Facile Détérioration du support Non Non Non Ponçage Oui Oui Oui Par conséquent, les compositions B, et Cn selon l'invention étaient aussi acceptables que la composition An, donnant d'excellents résultats tant pour la démontabilité, toujours aisée, que pour l'absence de détérioration du support à l'arrachage. 2.4 Etude de l'influence de la quantité de la charge et de la viscosité Chaque composition de colle testée comportait de la charge A, en quantité respectivement de 10%, 20%, 30%, 40%, 50% et 60%. Elles étaient dénommées respectivement A1o, A20, A30, A40, A50 et A60. Une autre composition de colle testée, AAM, comportait de la charge A et de l'amidon Emcol UK-N (le même que dans l'exemple 2.1), très visqueux dans l'eau. La composition de colle A10 était une dispersion aqueuse contenant 10,00 % poids de charge A, 74,48 % poids d'eau, 9,90 % poids d'amidon de blé natif (le même que dans l'exemple 2.1, amidon de blé Chamtor) et 1,51 % poids de carboxyméthyl éther d'amidon de pomme de terre réticulé (le même que dans l'exemple 2.1, Emcol UK-N), ainsi que 2,58 % poids de polyacétate de vinyle (le même que dans I 'exemple 2.1) en dispersion aqueuse soit 1,419% poids à sec. Cette composition A10 comprenait en outre 0,50% en poids de conservateurs / additifs (les mêmes que dans l'exemple 2.2), ainsi que 0,03% d'additif antimousse (le même que dans l'exemple 2.2, Foamaster NXZ) et 1,00% d'agent dispersant de charge (le même que dans l'exemple 2.2, Ecodis P90). Le test, pour cette composition A10, a donné les résultats suivants, résumés dans le Tableau 6, en termes de facilité d'application, d'adhésion sur le support, de démontabilité, de détérioration du support et de ponçage. Tableau 6 Composition de colle A10 Facilité d'application OK Adhésion sur support OK Démontabilité Moyenne Détérioration du support Oui Ponçage Non Par suite, cette composition A10 n'était pas acceptable selon l'invention. La composition de colle A20 était une dispersion aqueuse contenant 20 poids de charge A, 64,75 % poids d'eau, 9,05 % poids d'amidon de blé natif (le même que dans l'exemple 2.1, amidon de blé Chamtor) et 0,96 % poids de carboxyméthyl éther d'amidon de pomme de terre réticulé (le même que dans l'exemple 2.1, Emcol UK-N), ainsi que 4,35 % poids de polyacétate de vinyle (le même que dans l'exemple 2.1) en dispersion aqueuse soit 2,3925% poids à sec. Cette composition A20 comprenait en outre 0,66% en poids de conservateurs / additifs (les mêmes que dans l'exemple 2.2), ainsi que 0,03% d'additif antimousse (le même que dans l'exemple 2.2, Foamaster NXZ) et 0,20% d'agent dispersant de charge (le même que dans l'exemple 2.2, Ecodis P90). La composition de colle A30 était une dispersion aqueuse contenant 30,00 % poids de charge A, 57,74 % poids d'eau, 7,67 % poids d'amidon de blé natif (le même que dans l'exemple 2.1, amidon de blé Chamtor) et 1,17 % poids de carboxyméthyl éther d'amidon de pomme de terre réticulé (le même que dans l'exemple 2.1, Emcol UK-N), ainsi que 2,00 % poids de polyacétate de vinyle (le même que dans l'exemple 2.1) en dispersion aqueuse soit 1,1% poids à sec. Cette composition A30 comprenait en outre 0,40% en poids de conservateurs / additifs (les mêmes que dans l'exemple 2.2), ainsi que 0,02% d'additif antimousse (le même que dans l'exemple 2.2, Foamaster NXZ) et 1,00% d'agent dispersant de charge (le même que dans l'exemple 2.2, Ecodis P90). La composition de colle A40 était une dispersion aqueuse contenant 40,00 % poids de charge A, 49,38 % poids d'eau, 6,56 % poids d'amidon de blé natif(le même que dans l'exemple 2.1, amidon de blé Chamtor) et 1,00 % poids de carboxyméthyl éther d'amidon de pomme de terre réticulé (le même que dans l'exemple 2.1, Emcol UK-N), ainsi que 1,71 % poids de polyacétate de vinyle (le même que dans l'exemple 2.1) en dispersion aqueuse soit 0,9405% poids à sec. Cette composition A40 comprenait en outre 0,33% en poids de conservateurs / additifs (les mêmes que dans l'exemple 2.2), ainsi que 0,02% d'additif antimousse (le même que dans l'exemple 2.2, Foamaster NXZ) et 1,00% d'agent dispersant de charge (le même que dans l'exemple 2.2, Ecodis P90). La composition de colle A50 était une dispersion aqueuse contenant 50,00 0/0 poids de charge A, 40,59 % poids d'eau, 5,39 % poids d'amidon de blé natif (le même que dans l'exemple 2.1, amidon de blé Chamtor) et 0,82 % poids de carboxyméthyl éther d'amidon de pomme de terre réticulé (le même que dans l'exemple 2.1, Emcol UK-N), ainsi que 1,91 % poids de polyacétate de vinyle (le même que dans l'exemple 2.1) en dispersion aqueuse soit 1,0505% poids à sec. Cette composition A50 comprenait en outre 0,28% en poids de conservateurs / additifs, ainsi que 0,01% d'additif antimousse (le même que dans l'exemple 2.2, Foamaster NXZ) et 1,00% d'agent dispersant de charge (le même que dans l'exemple 2.2, Ecodis P90). Les tests, pour ces compositions A20, A30, A40 et A50, ont donné les résultats suivants, résumés dans le Tableau 7, en termes de viscosité, de seuil d'écoulement, de facilité d'application, d'adhésion sur le support, de démontabilité, de détérioration du support et de ponçage. Tableau 7 Composition de A20 A30 A40 A50 colle Viscosité (Pa)* 17 ND ND 76 Seuil 500 ND ND ND d'écoulement (Pa) à 23°C Facilité OK OK OK OK d'application Adhésion sur OK OK OK OK support Démontabilité Facile Facile Facile Facile Détérioration du Non Non Non Non support Ponçage Oui Oui Oui Oui Où ND : non déterminé et * : Brookfield RVT, Mobile 7, 20 tr/min, à 23°C. Par conséquent, ces compositions A20 A30, A40 et A50 étaient acceptables 10 selon l'invention. La composition de colle A60 était une dispersion aqueuse contenant 60,00 % poids de charge A, 32,28 % poids d'eau, 4,52 % poids d'amidon de blé natif (le même que dans l'exemple 2.1, amidon de blé Chamtor) et 0,48 % poids de carboxyméthyl éther d'amidon de pomme de terre réticulé (le même que dans 15 l'exemple 2.1, Emcol UK-N), ainsi que 2,18 % poids de polyacétate de vinyle (le même que dans l'exemple 2.1). Cette composition A60 comprenait en outre 0,33% en poids de conservateurs / additifs (les mêmes que dans l'exemple 2.2), ainsi que 0,01% d'additif antimousse (le même que dans l'exemple 2.2, Foamaster NXZ) et 0,20% d'agent dispersant de charge (le même que dans l'exemple 2.2, Ecodis P90). 20 La composition A60 était beaucoup trop visqueuse, et n'a pas pu être appliquée. Par suite, cette composition A60 n'était pas acceptable selon l'invention. La composition de colle AAM testée dans le présent exemple était semblable à la composition An de l'exemple 2.2, à l'exception que les quantités d'eau, de charge, de conservateurs/ additifs et de polyacétate de vinyle étaient différentes : respectivement de 49,57%, 34,14%, 0,12% et 3,32% (soit 1,826% à sec) dans le cas présent, et que la composition AAM ne comportait que de l'amidon Emcol UK-N (le même que dans l'exemple 2.1) en quantité de 7,63% (au lieu de 7,37 % d'amidon de blé Chamtor et de 1,12% d'Emcol UK-N dans le cas An). La composition AAM présentait une viscosité de 154 Pa.s (par Brookfield RVT, Mobile 7, vitesse 20 tr/min, à 23°C). Sa démontabilité était « difficile ». Par suite, cette composition AAM n'était pas acceptable selon l'invention. 2.5 Etude de l'influence de la nature de l'amidon La composition de colle AA testée dans le présent exemple était semblable à la composition An de l'exemple 2.2, à l'exception du fait que les quantités d'eau, de conservateurs / additifs et de polyacétate de vinyle étaient différentes : respectivement de 57,16%, 0,12% et 2,00% (soit 1,1% à sec) dans le cas présent, et que la composition AA comportait un amidon différent : un mélange de 1,60% de Solvitose H20 (produit commercial de la société Avebe), qui est un hydroxypropyl éther d'amidon de pomme de terre prégélatinisé, et de 5,40% de Solvitose C5 (produit commercial de la société Avebe), qui est un carboxyméthyl éther d'amidon de maïs réticulé prégélatinisé (au lieu de 7,37 % d'amidon de blé Chamtor natif et de 1,12% d'Emcol UK-N dans le cas An). La composition AA présentait une viscosité, de 64 Pa.s (par Brookfield RVT, Mobile 7, vitesse 20 tr/min, à 23°C). La composition de colle AEAA testée dans le présent exemple était semblable à la composition An de l'exemple 2.2, à l'exception que le polymère était une dispersion aqueuse d'un copolymère acrylique (produit commercial Acronal A323 de la société BASF, à 55% d'extrait sec), et non du polyacétate de vinyle. La composition de colle ASBR testée dans le présent exemple était semblable à la composition An de l'exemple 2.2, à l'exception que le polymère était du SBR (produit commercial Synthomer 45B45 de la société Synthomer, à 50% d'extrait sec), et non du polyacétate de vinyle. Le SBR est un copolymère Styrène-Butadiène (SBR pour « Styrene-Butadiene Rubber » en anglais). Les tests, pour les compositions différentes An, AA, AEAA et ASBR, ont donné les résultats suivants, résumés dans le Tableau 8, en termes de facilité d'application, d'adhésion sur le support, de démontabilité, de détérioration du support et de ponçage. Tableau 8 Composition de colle An AA AEAA ASBR (selon (selon (selon (selon l'invention) l'invention) l'invention) l'invention) Facilité d'application OK OK OK OK Adhésion sur support OK OK OK OK Démontabilité Facile Facile Facile Facile Détérioration du support Non Non Non Non Ponçage Oui Oui Oui Oui Par conséquent, les compositions AA, AEAA et ASBR selon l'invention étaient tout aussi acceptables que la composition An, donnant d'excellents résultats tant pour la démontabilité, toujours aisée, que pour l'absence de détérioration du support à l'arrachage. 2.6 Etude de l'influence de la nature de l'amidon La composition de colle A' testée dans le présent exemple était très proche de la composition An de l'exemple 2.2, avec quelques variantes notamment sur la quantité d'amidon (plus faible) et sur la quantité de polyacétate de vinyle (plus importante). La composition de colle A' était une dispersion aqueuse contenant 34,14 % poids de charge A, 48,99 % poids d'eau, 6,90 % poids d'amidon de blé natif (le même que dans l'exemple 2.1, amidon de blé Chamtor) et 0,73 % poids de carboxyméthyl éther d'amidon de pomme de terre réticulé (le même que dans l'exemple 2.1, Emcol UK-N), ainsi que 3,32 % poids de polyacétate de vinyle (le même que dans l'exemple 2.1). Cette composition A' comprenait en outre 5% de glycérine, 0,69% en poids de conservateurs / additifs (les mêmes que dans l'exemple 2.2), ainsi que 0,03% d'additif antimousse (le même que dans l'exemple 2.2, Foamaster NXZ) et 0,20% d'agent dispersant de charge (le même que dans l'exemple 2.2, Ecodis P90). La composition A' présentait une viscosité, de 36 Pa.s (par Brookfield RVT, Mobile 7, vitesse 20 tr/min, à 23°C), et un seuil d'écoulement de 550 Pa à 23°C. Le test, pour cette composition A', a donné les résultats suivants, résumés dans le Tableau 9, en termes de viscosité, de seuil d'écoulement, de facilité 5 d'application, d'adhésion sur le support, de démontabilité, de détérioration du support et de ponçage éventuel. Tableau 9 Composition de colle A' Viscosité (Brookfield RVT, Mobile 7, 20 36 tr/min) (Pa.$) à 23°C Seuil d'écoulement (Pa) à 23°C 550 Facilité d'application OK Adhésion sur support OK Démontabilité Facile Détérioration du support Non Ponçage Oui Par conséquent, cette composition A' était acceptable selon l'invention. Le tableau 10 ci-après résume les différentes compositions de colle exemplifiées, ainsi que leur conformité ou non à l'invention. Composition de colle A5c A° D' E° F5 G 13° C° A50 Ap A30 A~ A~ A~ AAM AA AEAA ABER A' (Exemple n°) (2,1) (2,2) (2,2) (2,2) (2,2) (2,2) (2,3) (2,3) (2,4) (2,4) (2,4) (2,4) (2,4) (2,4) (2,4) (2,5) (2,5) (2,5) (2,6) (% pds) Charge 28,5 28,5 28,5 28,5 28,5 28,5 28,5 10 20 30 40 50 60 34,14 28,50 28,50 28,50 34,14 A D E F G B C A A A A A A A A A A A Amidon 11,12 7,37 7,37 7,37 7,37 7,37 7,37 7,37 9,90 9,05 7,67 6,56 5,39 4,52 - - 7,37 7,37 6,90 Natif Chamtor 1,69 1,12 1,12 1,12 1,12 1,12 1,12 1,12 1,51 0,96 1,17 1,00 0,82 0,48 7,63 - 1,12 1,12 0,73 Réticulé Emcol UK-N - - - - - - - - - - - - - - - 1,60 - - - Réticulé Solvitose Hp - - - _ _ _ _ - 5,40 - - - Réticulé Solvitose Cs Polymère dispersion (sec) : 2,90 1,92 1,92 1,92 1,92 1,92 1,92 1,92 2,58 4,35 2,00 1,71 1,91 2,18 3,32 2,00 - - 3,32 Acétate vinyle (1,595) (1,056) (1,056) (1,056) (1,056) (1,056) (1,056) (1,056) (1,419) (2,3925) (1,1) (0,9405) (1,0505) (1,199) (1,826) (1,1) 1,92 1'92 (1,826) Copolymère acrylique - - - - - (1,056) (0,96) - SBR - Eau 83,69 55,48 55,48 55,48 55,48 55,48 55,48 55,48 74,48 64,75 57,74 49,38 40,59 32,28 49,57 57,16 55,48 55,48 48,99 Conservateurs/ 0,58 0,39 0,39 0,39 0,39 0,39 0,39 0,39 0,50 0,66 0,40 0,33 0,28 0,33 0,12 0,12 0,39 0,39 0,69 additifs Dispersant de charge Ecodis P90 - 0,20 0,20 0,20 0,20 0,20 0,20 0,20 1,00 0,20 1,00 1,00 1,00 0,20 0,20 0,20 0,20 0,20 0,20 Glycérine 5 5 5 5 5 5 5 - - - - - - 5 5 5 5 5 Antimousse Foamaster NXZ 0,03 0,02 0,02 0,02 0,02 0,02 0,02 0,02 0,03 0,03 0,02 0,02 0,01 0,01 0,02 0,02 0,02 0,02 0,03 Total composants composition de colle 100 100 100 100 100 100 100 100 100 100 100 100 100 100 100 100 100 100 100 Résultat conforme selon NON OUI NON NON OUI OUI OUI OUI NON OUI OUI OUI OUI NON NON OUI OUI OUI OUI l'invention (oui / non) _ Tableau 10 REVENDICATIONS1. Composition de colle pour toile de verre, de viscosité comprise dans une fourchette de 15 à 120 Pas à 23°C et de seuil d'écoulement d'au moins 400 Pa à 23°C, ladite composition étant une dispersion aqueuse contenant : - Au moins une charge minérale formée de particules de granulométrie comprise dans une fourchette de 0,1 à 130 µm, d'indice de polydispersité compris dans une fourchette de 1,1 à 20, et de taille médiane D50 comprise dans une fourchette de 0,5 à 401.1m, la charge minérale présentant un produit de solubilité dans l'eau, KS, inférieur ou égal à 10-6 à 25°C, la charge minérale étant présente dans la composition en quantité comprise dans une fourchette de 12 à 55%, en poids par rapport au poids total de la composition ; - Au moins un amidon, l'amidon étant présent dans la composition en quantité comprise dans une fourchette de 5 à 15%, en poids par rapport au poids total de la composition ; et Au moins un polymère en quantité, exprimée en sec, comprise dans une fourchette de 0,5 à 6%, en poids par rapport au poids total de la composition. 2. Composition selon la revendication 1, caractérisée en ce que la charge minérale est comprise dans le groupe formé par les carbonates de calcium, les dioxydes de titane et les poudres de verre. 3. Composition selon l'une quelconque des revendications 1 et 2, caractérisée en ce que le polymère est un polyacrylate ou un polyacétate de vinyle, et de préférence le polymère est un polyacétate de vinyle. 30 4. Composition selon l'une quelconque des revendications 1 à 3, caractérisée en ce qu'elle comporte en outre au moins un additif choisi dans le groupe formé par les plastifiants, les conservateurs, les agents anti-mousse, les agents mouillants et les agents dispersants de charge.25 5. Composition selon l'une quelconque des revendications 1 à 4, caractérisée en ce que l'amidon comprend un amidon de blé natif et un amidon réticulé de maïs ou de pomme de terre, de préférence du carboxyméthyl ether d'amidon réticulé de pomme de terre ou de maïs, l'amidon réticulé étant présent dans une quantité de 0 à 20%, de préférence de 5 à 18%, de façon encore plus préférée de 9 à 15% en poids, par rapport au poids total d'amidon présent dans la composition de colle. 6. Composition selon l'une quelconque des revendications 1 à 5, caractérisée en ce que la quantité de charge minérale dans ladite composition est comprise dans une fourchette de 15 à 50%, de façon préférée de 20 à 50%, en poids par rapport au poids total de la composition. 7. Composition selon l'une quelconque des revendications 1 à 6, caractérisée en ce que la quantité d'amidon dans ladite composition est comprise dans une fourchette de 5 à 12%, de façon préférée de 5 à 10%, en poids par rapport au poids total de la composition. 8. Composition selon l'une quelconque des revendications 1 à 7, caractérisée en ce que la quantité, exprimée à sec, de polymère dans ladite composition est comprise dans une fourchette de 0,5 à 4%, de façon encore plus préférée de 1 à 3%, en poids par rapport au poids total de la composition. 9. Procédé de pose d'une toile de verre par application d'au moins une couche d'une composition de colle selon l'une quelconque des revendications 1 à 8, dans une quantité de 150 à 250 g/m2, sur un support puis application de la toile de verre sur le support ainsi enduit. 10. Toile de verre enduite sur un support obtenue selon le procédé de la revendication 9. 11. Procédé de dépose d'une toile de verre enduite sur un support selon la revendication 10, ledit procédé comprenant un arrachage manuel, à sec, de ladite toile de verre.30